(57)【特許請求の範囲】
【請求項１】
鉄鉱石、SiO2含有原料、石灰石系粉原料及び固体燃料系粉原料からなる焼結原料を準備し、
上記鉄鉱石、SiO2含有原料及び石灰石系粉原料を撹拌混合用ドラムミキサーで混合して、混合原料を生成し、
上記混合原料をディスクペレタイザーで造粒して、擬似粒子を生成し、
上記擬似粒子を外層形成用ドラムミキサーに供給し、
上記外層形成用ドラムミキサーに供給された擬似粒子に、上記外層形成用ドラムミキサーの排出口側から、上記固体燃料系粉原料を添加して上記擬似粒子の表面に固体燃料系粉原料層を形成するに際し、
上記固体燃料系粉原料のうち、高カーボンダストを５〜40mass％の割合で配合し、該高カーボンダストのＣ濃度を50mass％以上とすることを特徴とする焼結用原料の製造方法。
【請求項２】
鉄鉱石、SiO2含有原料、石灰石系粉原料及び固体燃料系粉原料からなる焼結原料を準備し、
上記鉄鉱石及びSiO2含有原料を撹拌混合用ドラムミキサーで混合して、混合原料を生成し、
上記混合原料をディスクペレタイザーで造粒して、擬似粒子を生成し、
上記擬似粒子を外層形成用ドラムミキサーに供給し、
上記外層形成用ドラムミキサーに供給された擬似粒子に、上記外層形成用ドラムミキサーの装入口側から上記石灰石系粉原料を添加すると共に、上記外層形成用ドラムミキサーの排出口側から上記固体燃料系粉原料を添加して、上記擬似粒子の表面に石灰石系粉原料層及び固体燃料系粉原料層を形成するに際し、
上記固体燃料系粉原料のうち、高カーボンダストを５〜40mass％の割合で配合し、該高カーボンダストのＣ濃度を50mass％以上とすることを特徴とする焼結用原料の製造方法。
【請求項３】
前記高カーボンダストは、大きさが50μm以下であることを特徴とする請求項１または２に記載の焼結用原料の製造方法。
【請求項４】
前記撹拌混合用ドラムミキサーで混合する混合原料には、高カーボンダストを含有させないことを特徴とする請求項１乃至３のいずれかに記載の焼結用原料の製造方法。
【請求項５】
前記擬似粒子に対して添加する固体燃料系粉原料または石灰石系粉原料と固体燃料系粉原料について、その添加から、前記外層形成用ドラムミキサーの排出口に至る間の滞留時間が10〜40秒であることを特徴とする請求項１乃至４のいずれかに記載の焼結用原料の製造方法。
【請求項６】
前記高カーボンダストが、ＣＤＱ集塵粉、鉄粉製造時の集塵粉および貯骸槽の集塵粉うちから選んだ一種または二種以上であることを特徴とする請求項１乃至５のいずれかに記載の焼結用原料の製造方法。
【発明の詳細な説明】
【技術分野】
【０００１】
本発明は、ディスクペレタイザーを用いて造粒したのち、下方吸引式のドワイトロイド式焼結機を用いて高炉用焼結鉱を製造する焼結用原料の製造方法に関するものである。
【背景技術】
【０００２】
高炉用原料として用いられる焼結鉱は、一般的に以下のような焼結原料の処理方法を経て製造されている。
即ち、まず粒径が10mm以下の鉄鉱石、及び珪石、蛇紋岩又はニッケルスラグなどからなるSiO2含有原料、及び石灰石などのCaＯを含有する石灰石系粉原料、及び粉コークス又は無煙炭などの熱源となる固体燃料系粉原料を、ドラムミキサーを用いて、これに適当量の水分を添加して混合、造粒して擬似粒子と呼ばれる造粒物を形成する。この擬似粒子からなる配合原料は、ドワイトロイド式焼結機のパレット上に適当な厚さ、例えば500〜700mmになるように装入して表層部の固体燃料に着火し、着火後は下方に向けて空気を吸引しながら固体燃料を燃焼させ、その燃焼熱によって配合した焼結原料を焼結させて焼結ケーキとする。この焼結ケーキは、破砕、整粒され、一定の粒径以上の焼結鉱を得る。一方、それ未満の粒径のものは返鉱となり、焼結原料として再利用される。
【０００３】
このようにして製造された成品焼結鉱の被還元性は、従来から指摘されているように、特に高炉の操業を大きく左右する因子となる。焼結鉱の被還元性は、高炉でのガス利用率を介して燃料比と良好な負の相関があり、焼結鉱の被還元性を向上させると、高炉での燃料比は低下する。更に、製造された成品焼結鉱の冷間強度も高炉での通気性を確保する上で重要な因子であり、各々の高炉では、冷間強度の下限基準を設けて操業を行っている。従って、高炉にとって望ましい焼結鉱とは、被還元性に優れ、冷間強度が高いものであると言える。
【０００４】
そこで、焼結鉱を製造するプロセスの事前処理として膨大な設備を必要とせず、鉄鉱石とSiO2含有原料を、石灰石系原料と固体燃料系原料から分離して段階的に擬似粒子にすることにより、塊表面には強度の高いカルシウムフェライト（ＣＦ）を、一方、塊内部に向かっては被還元性の高いヘマタイト（Ｈｅ）を選択的に生成された構造の焼結鉱を製造し、冷間強度を向上させ、且つ焼結鉱の被還元性を改善することができる焼結用原料の製造方法として、下記特許文献１〜３にかかわる技術を完成させた。
【０００５】
また、微粉鉄鉱石と粗粒鉄鉱石とからなる粉状鉄鉱石と、石灰石及び生石灰とをミキサーで混合し、混合物を第１ペレタイザーで水を加えて造粒し、造粒した擬似粒子をスクリーンによって篩い分け、篩い上を第２ペレタイザーに装入して、造粒物の表面に粉コークスを被覆するようにした所謂ＨＰＳ（Hybrid Pelletized Sinter）法と称される焼結用原料の製造方法が提案されている（例えば、特許文献４参照）。
【０００６】
前記特許文献４に記載される焼結用原料の製造方法は、焼結用原料の造粒にディスクペレタイザーを使用しており、このディスクペレタイザーを使用することにより、微粉であるペレットフィードを含む鉄鉱石を造粒することができ、このＨＰＳ法と特許文献１〜３に記載される焼結用原料の製造方法とを組み合わせることにより、ペレットフィード等の微粉を含む鉄鉱石の造粒が可能となる。
【０００７】
しかしながら、近年、鉄鉱石原料の価格が、開発当初と大きく変わってきており、原料の配合構成も大きく変化した。もともと、前記特許文献１〜３に記載のプロセスは、当時安価であった微粉鉄鉱石（平均粒径：150μm以下）のペレットフィードの使用拡大と焼結鉱の高品質化を目的に開発された。しかし、現在では微粉鉄鉱石の価格が上昇したために使用量が減少し、ペレタイザーにおける造粒強度が低下している。そのため、前記特許文献１〜３に記載される焼結用原料の製造方法をそのまま用いると、擬似粒子径が小さいままで操業することになり、通気性が悪く、焼成ムラが発生しやすくなることが判明し、改良の必要のあることが分かった。
【０００８】
上記の問題を解決するものとして、発明者らは先に、特許文献５において
「  鉄鉱石、SiO2含有原料、石灰石系粉原料及び固体燃料系粉原料からなる焼結原料を準備し、
前記鉄鉱石、SiO2含有原料と石灰石系粉原料を撹拌混合用ドラムミキサーで混合して、混合原料を生成し、
前記混合原料をディスクペレタイザーで造粒し、造粒粒子を生成し、
前記造粒粒子を外層形成用ドラムミキサーに供給し、
前記外層形成用ドラムミキサーに供給された造粒粒子に、前記外層形成用ドラムミキサーの排出口側から、前記固体燃料系粉原料を添加し、前記固体燃料系粉原料の添加から外層形成用ドラムミキサーからの排出までの４０秒以下で１０秒以上の外装時間の間に前記造粒粒子の表面に固体燃料系粉原料層を形成する
ことを特徴とする焼結用原料の製造方法。」（請求項１）
を開示した。
【先行技術文献】
【特許文献】
【０００９】
【特許文献１】特許第３７５５４５２号公報
【特許文献２】特許第３７９４３３２号公報
【特許文献３】特許第３６５６６３２号公報
【特許文献４】特公平２−４６５８号公報
【特許文献５】特開２０１１−０３２５７７号公報
【発明の概要】
【発明が解決しようとする課題】
【００１０】
上掲した特許文献５の開発により、造粒にディスクペレタイザーを用いた場合でも、良好な原料を効率よく製造可能な焼結用原料の製造が可能となった。
【００１１】
本発明は、上記特許文献５に開示された技術の改良に係るもので、従来は焼結機でムラ焼けが発生するためにその使用が制限されていた微粉コークスなどを有効活用することにより、焼結鉱の生産性を大幅に向上させることができる焼結用原料の有利な製造方法を提供することを目的とする。
【課題を解決するための手段】
【００１２】
さて、本発明者らは、固体燃料系粉原料あるいは石灰石系粉原料と固体燃料系粉原料を除く焼結原料を造粒し、得られた造粒粒子（以下、擬似粒子という）の表面に、固体燃料系粉原料あるいは石灰石系粉原料と固体燃料系粉原料を付着させる、いわゆる外装処理を行なう際に生産性を向上させる技術について、鋭意検討を行った。
その結果、ＣＤＱなどで発生する微粉コークスなどの高カーボンダストを、適正な割合で、従来の粉コークス、無煙炭などに代表される固体燃料系粉原料と共に併用して、擬似粒子に付着させるようにすれば、燃焼性および造粒強度が大幅に向上し、その結果、焼結用原料の生産性が向上するとの知見を得た。
なお、本発明によれば、上記したＣＤＱなどで発生する微粉コークスのほか、Ｃ濃度が50mass％以上の微粉も使用可能であることが究明されたので、これらを総称して高カーボンダストと称する。
本発明は、これらの知見に基づいてなされたものである。
【００１３】
すなわち、本発明の要旨構成は次のとおりである。
１．鉄鉱石、SiO2含有原料、石灰石系粉原料及び固体燃料系粉原料からなる焼結原料を準備し、
上記鉄鉱石、SiO2含有原料及び石灰石系粉原料を撹拌混合用ドラムミキサーで混合して、混合原料を生成し、
上記混合原料をディスクペレタイザーで造粒して、擬似粒子を生成し、
上記擬似粒子を外層形成用ドラムミキサーに供給し、
上記外層形成用ドラムミキサーに供給された擬似粒子に、上記外層形成用ドラムミキサーの排出口側から、上記固体燃料系粉原料を添加して上記擬似粒子の表面に固体燃料系粉原料層を形成するに際し、
上記固体燃料系粉原料のうち、高カーボンダストを５〜40mass％の割合で配合し、該高カーボンダストのＣ濃度を50mass％以上とすることを特徴とする焼結用原料の製造方法。
【００１４】
２．鉄鉱石、SiO2含有原料、石灰石系粉原料及び固体燃料系粉原料からなる焼結原料を準備し、
上記鉄鉱石及びSiO2含有原料を撹拌混合用ドラムミキサーで混合して、混合原料を生成し、
上記混合原料をディスクペレタイザーで造粒して、擬似粒子を生成し、
上記擬似粒子を外層形成用ドラムミキサーに供給し、
上記外層形成用ドラムミキサーに供給された擬似粒子に、上記外層形成用ドラムミキサーの装入口側から上記石灰石系粉原料を添加すると共に、上記外層形成用ドラムミキサーの排出口側から上記固体燃料系粉原料を添加して、上記擬似粒子の表面に石灰石系粉原料層及び固体燃料系粉原料層を形成するに際し、
上記固体燃料系粉原料のうち、高カーボンダストを５〜40mass％の割合で配合し、該高カーボンダストのＣ濃度を50mass％以上とすることを特徴とする焼結用原料の製造方法。
【００１５】
３．前記高カーボンダストは、大きさが50μm以下であることを特徴とする前記１または２に記載の焼結用原料の製造方法。
【００１６】
４．前記撹拌混合用ドラムミキサーで混合する混合原料には、高カーボンダストを含有させないことを特徴とする前記１乃至３のいずれかに記載の焼結用原料の製造方法。
【００１７】
５．前記擬似粒子に対して添加する固体燃料系粉原料または石灰石系粉原料と固体燃料系粉原料について、その添加から、前記外層形成用ドラムミキサーの排出口に至る間の滞留時間が10〜40秒であることを特徴とする前記１乃至４のいずれかに記載の焼結用原料の製造方法。
【００１８】
６．前記高カーボンダストが、ＣＤＱ集塵粉、鉄粉製造時の集塵粉および貯骸槽の集塵粉うちから選んだ一種または二種以上であることを特徴とする前記１乃至５のいずれかに記載の焼結用原料の製造方法。
【発明の効果】
【００１９】
本発明によれば、高カーボンダストは、擬似粒子の表面に外装されるため、擬似粒子径を大きく保つことができ、また、擬似粒子内に内装されないため、燃焼性が向上する。さらに、通常の固体燃料と併用することから、微粉である高カーボンダストの飛散などが抑制されハンドリングが容易となる。また、外装時、固体燃料空隙部分に高カーボンダストが充填される形で外装されるため、外装部分の強度も上昇し、その結果、擬似粒子の強度が向上し、さらに焼結機供給時の粉発生も軽減される。
また、本発明によれば、擬似粒子径を大きくできるため、擬似粒子表面への外装時間も短くでき、内装化される状態を避けることができる。
さらに、本発明に従い、ディスクペレタイザーで造粒された擬似粒子の表面に、まず石灰石系粉原料層を形成し、その後、高カーボンダストを含む固体燃料系粉原料層を形成した場合には、ディスクペレタイザーによって造粒された焼結用原料の最外層に固体燃料系粉原料層が形成されていることになるので、焼結時のムラ焼け発生を確実に阻止することができる。
加えて、燃料としては、Ｃ濃度が50mass％以上であれば焼結用凝結材として使用可能であり、またＣ濃度が50mass％未満であっても、他のＣ濃度が50mass％以上の微粉と混合してＣ濃度を50mass％以上に調整してやれば、使用が可能となる。
【図面の簡単な説明】
【００２０】
【図１】本発明の焼結用原料の製造方法を適用したディスクペレタイザー付き製造工程の一実施形態の説明図である。
【図２】本発明の焼結用原料の製造方法を適用したディスクペレタイザー付き製造工程の別の実施形態の説明図である。
【図３】粉コークスの粒径と燃焼帯移動速度（燃焼速度）との関係を示す図である。
【図４】高カーボンダストを併用した粉コークスを外装した本発明に従う擬似粒子における高カーボンダストの配合率と、燃焼速度および層内最高到達温度との関係を示す図である。
【図５】高カーボンダストを併用した粉コークスを外装した本発明に従う擬似粒子および従来法に従い高カーボンダストを内装した擬似粒子の、造粒後における造粒強度および焼結後における焼結強度を比較して示す図である。
【図６】従来法に従い、高カーボンダストを内装した擬似粒子の断面のイメージ図(a)およびその表層部拡大図(b)である。
【図７】本発明に従い、粉石灰石を外装したのち、さらに高カーボンダストを含む粉コークスを外装した擬似粒子の断面のイメージ図(a)およびその表層部拡大図(b)である。
【図８】本発明に従い、高カーボンダストを併用した粉コークスを外装した場合および従来法に従い、通常の粉コークスを外装した場合における、外装造粒時間と焼結生産性との関係を比較して示した図である。
【発明を実施するための形態】
【００２１】
以下、本発明を具体的に説明する。
図１，２に、本発明に従う、焼結用原料の好適製造工程を模式で示す。図１は、石灰石系粉原料を、鉄鉱石やSiO2含有原料と共に撹拌混合用ドラムミキサーに供給する場合、また図２は、擬似粒子を造粒後に、外層形成用ドラムミキサーに石灰石系粉原料ついで固体燃料系粉原料を供給する場合である。
図１，２において、符号１は撹拌混合用ドラムミキサー、２はディスクペレタイザー、３は外層形成用ドラムミキサー、４は無端移動グレート式焼成炉、５は点火炉、そして６が固体燃料系粉原料の供給装置、７が石灰石系粉原料の供給装置である。
【００２２】
さて、図１に示した場合には、まず鉄鉱石、SiO2含有原料および石灰石系粉原料を撹拌混合用ドラムミキサー１に供給し、添加される水と共に撹拌混合して、混合原料を生成する。
この混合原料は、ディスクペレタイザー２に供給され、このディスクペレタイザー２で造粒し、擬似粒子を生成する。生成された擬似粒子は、外層形成用ドラムミキサー３に供給される。
外層形成用ドラムミキサー３では、ディスクペレタイザー２で造粒された擬似粒子に対し、固体燃料系粉原料である粉コークスの外層を形成する。
この外層形成用ドラムミキサー３で外層が形成された焼結用原料は、下方吸引式のドワイトロイド式焼結機４に装入される。このドワイトロイド式焼結機４では、点火炉５で焼結用原料の粉コークスに添加されて、焼成が行われる。
ここで、外層形成用ドラムミキサー３には、例えば排出口側から粉コークスなどの固体燃料系粉原料を供給する。かかる粉コークスの供給装置６としては、コンベヤや噴射ノズルなどが好適である。
【００２３】
ドワイトロイド焼結機４では、点火炉５で粉コークスに点火した後、ブロワーで下方から吸引しつつ、コンベヤで焼結用原料を搬送しながら焼成する。焼結された焼結原料は焼結ケーキとなり、この焼結ケーキを破砕、整粒して、例えば４mm以上の粒径の焼結鉱を高炉に供給し、それ以外のものを返鉱として鉄鉱石相当の焼結用原料として再利用する。従って、本発明で述べる焼結原料中の鉄鉱石とは返鉱を含むものである。
【００２４】
図２に示した場合には、鉄鉱石とSiO2含有原料を撹拌混合用ドラムミキサー１に供給し、添加される水と共に撹拌混合して、混合原料を生成する。
この混合原料は、ディスクペレタイザー２に供給され、このディスクペレタイザー２で造粒し、擬似粒子を生成する。生成された擬似粒子は、外層形成用ドラムミキサー３に供給される。
外層形成用ドラムミキサー３では、ディスクペレタイザー２で造粒された擬似粒子に対し、ドラムミキサー３の装入口側で石灰石系粉原料を供給して石灰石の下地層を形成し、ついでドラムミキサー３の排出口側で固体燃料系粉原料である粉コークスを供給して石灰石の下地層の上にコークスの外層を形成する。
その後、外層が形成された焼結用原料を、下方吸引式のドワイトロイド式焼結機４に装入して焼成が行われるのは、図１の場合と同じである。
【００２５】
ところで、従来、外装処理に使用する固体燃料系粉原料５の平均粒径は、250μm〜2.0mm程度であった。
このように、従来使用されてきた固体燃料系粉原料の平均粒径は比較的大きかったこともあって、必ずしも強固な固体燃料系粉原料の外殻層を形成することができず、また燃焼速度についても十分に満足のいく速度は得られなかった。
【００２６】
そこで、発明者らは、この問題を解消すべく種々検討を重ねた結果、従来は微細すぎるとして、その使用を見合わせていた高カーボンダストを、適正な割合で併用すると、燃焼性および造粒強度が大幅に向上し、その結果、生産性も格段に向上することが判明したのである。
【００２７】
図３に、粉コークスの粒径と燃焼帯移動速度（以下、単に燃焼速度という）との関係について調べた結果を示す。
同図に示したとおり、粉コークスの粒径が小さくなればなるほど、粉コークスの比表面積は増大し、また雰囲気温度も高温になるため、燃焼速度は上昇する。
従って、かような超微粉・高反応性炭材（高カーボンダスト）を適正な割合で併用することにより、燃焼速度の向上が期待できるわけである。
【００２８】
次に、図４に、本発明に従い、高カーボンダストを併用した粉コークスを外装した擬似粒子の燃焼速度および層内最高到達温度に及ぼす影響について調べた結果を、擬似粒子における高カーボンダストの配合率との関係で示す。なお、高カーボンダストとしては篩下50μmの微粉を用いた。また、擬似粒子における全コークス量は５mass％の一定とした。
同図に示したとおり、高カーボンダストを外装した本発明に従う擬似粒子では、高カーボンダストの配合率が0.25mass％以上、すなわち全カーボン（固体燃料系粉原料）のうち高カーボンダストの配合割合が５mass％以上になると燃焼速度は上昇し、それに伴って層内最高到達温度も上昇する。しかしながら、高カーボンダストの配合割合が２mass％（粉コークスに対する併用割合：40mass％）を超えると、層内最高到達温度は低下し始める。
【００２９】
従って、本発明では、固体燃料系粉原料における高カーボンダストの配合割合（併用割合）は５〜40mass％の範囲に限定した。というのは、固体燃料系粉原料において、高カーボンダストの配合率が５mass％に満たないと燃焼性や造粒強度の改善が十分とはいえず、一方40mass％を超えると層内最高到達温度が低下し、燃焼性が劣化するからである。
【００３０】
次に、図５に、本発明に従い、高カーボンダストを併用した粉コークスを外装した場合の擬似粒子の造粒強度と、その後に焼結を行った場合の焼結強度について調べた結果を示す。
なお、図５には、比較のため、高カーボンダストを擬似粒子の内部に内装した場合の擬似粒子の造粒強度および焼結強度について調べた結果も併せて示す。
また、造粒強度および焼結強度はそれぞれ、以下に示す推定式（数１、数２）に基づいて推定した。
【００３１】
[数１]
・造粒強度の推定式
σ＝６・ψ・Ｓ・｛（１−ε）／ε｝・｛（γcosθ）／ｄ｝
ここで、σ：擬似粒子の強度(N)、ψ：液体の充満度(-)、Ｓ：粉体の表面積(m2)、ε：擬似粒子の空隙率(-)、γ：水の表面張力(N/m)、θ：水との接触角(°)、ｄ：擬似粒子径（m）
【００３２】
[数２]
・焼結強度の推定式
σt＝σ0・exp（-ｃ・Ｐ）
ここで、σt：引張強度(MPa)、σ0：基質強度(MPa)、Ｐ：空隙率(-)、ｃ：定数(-)
【００３３】
同図に示したとおり、本発明に従い、高カーボンダストを外装した場合には、擬似粒子の造粒強度が格段に向上した。この理由は、疎水性の炭材が外装されることによって、濡れ性が大きく改善されたことによるものと考えられる。
また、本発明に従った場合には、擬似粒子の焼結強度も格段に向上したが、この理由は、空隙率の低下に起因するものと考えられる。すなわち、本発明に従い、高カーボンダストを適量併用した場合には、通常の粉コークスの空隙に、微細な高カーボンダストが侵入し、その結果、カーボン焼成後に生じる空隙（破壊起点）の生成が抑制されたことによるものと考えられる。
【００３４】
図６(a)および図７(a)に、従来法に従い、超微粉・高反応性炭材（高カーボンダスト）を内装した擬似粒子および本発明に従い、超微粉・高反応性炭材（高カーボンダスト）を含む粉コークスを外装した擬似粒子の断面のイメージを比較して示す。また、図６(b)および図７(b)は、各断面の表層部を拡大して示したものである。
図６(b)と図７(b)を比較すれば明らかなように、従来法に従う擬似粒子では、高カーボンダストが内部に点在しているのに対し、本発明に従う擬似粒子では、高カーボンダストが擬似粒子の外層で粉コークスの間隙に侵入する形で存在している。
【００３５】
このように、擬似粒子について、本発明に従う粒子構造とすることにより、造粒強度および焼結強度の向上、燃焼速度の上昇、外装造粒時間の短縮化が図れ、その結果、生産性の格段の向上が達成されるのである。
すなわち、高カーボンダストの添加により、疎水性の炭材が外装されることによって、 濡れ性が大きく改善される結果、造粒強度が格段に向上し、また通常の粉コークスの空 隙に、微細な高カーボンダストが侵入する結果、カーボン焼成後に生じる空隙（破壊起点）の生成が抑制されて、擬似粒子の焼結強度が格段に向上し、その結果、擬似粒子の外装造粒時間を従来に比べて約１/２程度まで短縮することができるのである。
【００３６】
本発明において、高カーボンダストは、大きさが50μm以下でかつ、Ｃ濃度が50mass％以上であることが好ましい。というのは、高カーボンダストの大きさが50μmを超えると外装される粉コークスと最密充填せず、粒子表面での被覆性が低下する傾向があるからである。なお、高カーボンダストの大きさの好適下限は10μm 以下である。
一方、高カーボンダストのＣ濃度が50mass％に満たないと燃焼熱が小さく、さらに共存するスラグ成分・灰分により、粉コークスの燃焼性が阻害されるという不利が生じる。
ここに、高カーボンダストの大きさとは、高カーボンダストが球状の場合には円相当径、一方非球形の場合には、篩い目径と定義する。
【００３７】
上記した高カーボンダストとしては、ＣＤＱ集塵粉、鉄粉製造時の集塵粉および貯骸槽の集塵粉からなるグループから選択された少なくとも一つであり、Ｃ濃度が50mass％以上に調整されたものが特に好適である。
表１に、ＣＤＱ集塵粉、鉄粉製造時の集塵粉および貯骸槽の集塵粉の好適成分例を示す。
【００３８】
【表１】
0005821362.tif 000002
【００３９】
なお、前掲図１，２に示したところにおいて、所定の外装時間を確保する位置に固体燃料系粉原料や石灰石系粉原料を搬送するためには、搬送装置（たとえばベルトコンベア，スクリューコンベア等）を外層形成用ドラムミキサー内に挿入しなければならない。しかしながら、外層形成用ドラムミキサー内は多量の粉塵が浮遊しているので、ベルトコンベアを使用すると、ベルトに駆動力を供給するモーターやローラーの故障頻度が高まる。
【００４０】
この点、スクリューコンベアは、多数のローラーを設置する必要がなく、構造が単純であるため、外層形成用ドラムミキサー内に挿入しても故障し難く、安定して稼動できる。スクリューコンベアを外層形成用ドラムミキサー内に挿入すれば、その先端位置を調整して所定の位置に固体燃料系粉原料や石灰石系粉原料を添加することが可能である。その場合は、衝撃が緩和（自然落下の衝撃のみ）されるので、擬似粒子の崩壊を防止できる。また、固体燃料系粉原料や石灰石系粉原料の崩壊も防止でき、予め調整した粒径を維持できる。従って、搬送手段としてはスクリューコンベアを使用するのが好ましい。
【００４１】
また、外装処理に使用する固体燃料系粉原料の平均粒径は250μm〜2.5mm、石灰石系粉原料の平均粒径は250μm〜5.0mm程度とするのが好ましい。固体燃料系粉原料の平均粒径が2.5mmを超えたり、石灰石系粉原料の平均粒径が5.0mmを超えると、固体燃料系粉原料や石灰石系粉原料の粗大な粒子が増加するので、擬似粒子の表面に、短時間で均一に被覆するのは困難になる。一方、いずれも平均粒径が250μm未満では、固体燃料系粉原料や石灰石系粉原料の微細な粒子が増加し、擬似粒子に不可避的に存在する隙間から侵入して、内部にも固体燃料系粉原料や石灰石系粉原料が混入した焼結用原料となる。そのような焼結用原料を焼結すると、ＣＦ融液を焼結用原料の表面に選択的に生成させる効果は得られない。
なお、焼結用原料全体に対する固体燃料系粉原料および石灰石系粉原料の配合割合はそれぞれ、固体燃料系粉原料：3.0〜6.0mass％、石灰石系粉原料：6.0〜12.0mass％程度とすることが好ましい。さらに好ましくは固体燃料系粉原料：3.5〜5.0mass％、石灰石系粉原料：6.5〜10.0mass％の範囲である。
【００４２】
さらに、外装時間が10秒未満では、擬似粒子の表面を均一に被覆できなくなる。外装時間が50秒を超えると、固体燃料系粉原料や石灰石系粉原料を添加した後で擬似粒子が崩壊して再度造粒されるので、固体燃料系粉原料や石灰石系粉原料が擬似粒子の内部に混入する。その結果、擬似粒子の表面を均一に被覆できなくなるばかりでなく、内部にも固体燃料系粉原料や石灰石系粉原料が混入した焼結用原料となる。従って、外装時間は10〜50秒程度とするのが好ましい。より好ましくは10〜40秒の範囲であり、さらに好ましくは15〜30秒の範囲である。
【００４３】
図８に、本発明に従い、高カーボンダストを併用した粉コークスを外装した擬似粒子と、従来法に従い、通常の粉コークスを外装した擬似粒子の好適外装造粒時間について調べた結果を、焼結生産性との関係で示す。なお、本発明に従う擬似粒子において、粉コークスに対する高カーボンダストの配合割合は10mass％とした。
同図に示したとおり、従来の擬似粒子の好適外装造粒時間が40秒前後であったのに対し、本発明に従う擬似粒子の好適外装造粒時間は20〜25秒程度とあり、外装造粒時間を大幅に短縮することができた。
このようにして外装処理における外装時間を短縮することによって、外層形成用ドラムミキサーの生産性を向上することができる。しかも、得られた焼結用原料を焼結すると、ＣＦ融液を焼結用原料の表面に選択的に生成させて、焼結鉱を効率良く製造することもできる。
【実施例】
【００４４】
実施例１
図２に示したように、鉄鉱石およびSiO2含有原料を装入口から撹拌混合用ドラムミキサー１に装入して、混合原料を生成した。なお、SiO2含有原料としては、珪石あるいはニッケルスラグを使用した。ついで、この混合原料をディスクペレタイザー２に装入し、このディスクペレタイザー２内で造粒して擬似粒子とした。ついで、得られた擬似粒子を外層形成用ドラムミキサー３に装入し、この擬似粒子が外層形成用ドラムミキサー３の排出口に到達するまでの滞留時間が40秒となる位置で、石灰石系粉原料として平均粒径：1.2mmの石灰石：10mass％を添加し、また外層形成用ドラムミキサー３の排出口に到達するまでの滞留時間が20秒となる位置で、固体燃料系粉原料として平均粒径：0.9mmの粉コークス：４mass％と平均粒径：50μmの高カーボンダスト：１mass％（全コークスに対する併用割合：20％）を添加した。また、具体的な添加は、装入口あるいは排出口から外層形成用ドラムミキサー３内の長手方向に進退可能に配置したスクリューコンベアの先端位置を調整して行った。したがって外装時間は40秒（石灰石系粉原料）、20秒（固体燃料系粉原料）である。
これを発明例とする。
【００４５】
一方、比較例１として、発明例と同様、鉄鉱石およびSiO2含有原料を装入口から撹拌混合用ドラムミキサー１に装入して、混合原料を生成したのち、ディスクペレタイザー２に装入し造粒して、擬似粒子とした。ついで、得られた擬似粒子を外層形成用ドラムミキサー３に装入し、この擬似粒子が外層形成用ドラムミキサー３の排出口に到達するまでの滞留時間が80秒となる位置で、平均粒径：1.2mmの石灰石：10mass％を添加し、また外層形成用ドラムミキサー３の排出口に到達するまでの滞留時間が50秒となる位置で、固体燃料系粉原料として平均粒径：0.9mmの粉コークス：５mass％を添加した。
【００４６】
また、比較例２として、外装時間を40秒(石灰石系粉原料)、20秒(固体燃料系粉原料) とする他は、比較例１と同じ条件で焼結用原料を製造した。
【００４７】
発明例および比較例１，２の焼結用原料を焼結したところ、発明例と比較例１の焼結用原料では、十分な強度を有する焼結鉱が得られた。これは、ＣＦ融液が焼結用原料の表面に生成されたことを示している。
【００４８】
しかしながら、比較例２の焼結用原料から製造した焼結鉱は、発明例や比較例１の焼結用原料を用いた焼結鉱に比べて、強度が劣っていた。これは、擬似粒子の表面に石灰石系粉原料４と固体燃料系粉原料５を均一に被覆できなかったために、ＣＦ融液の生成にムラが生じたことを示している。
【００４９】
つまり、本発明によれば、焼結用原料を製造する際に外装時間を短縮でき、しかもその焼結用原料を焼結することによって、十分な強度を有する焼結鉱を得ることができる。
【符号の説明】
【００５０】
１  撹拌混合用ドラムミキサー
２  ディスクペレタイザー
３  外層形成用ドラムミキサー
４  無端移動グレート式焼成炉
５  点火炉
６  固体燃料系粉原料の供給装置
７  石灰石系粉原料の供給装置
【図１】
0005821362.tif 000003
【図２】
0005821362.tif 000004
【図３】
0005821362.tif 000005
【図４】
0005821362.tif 000006
【図５】
0005821362.tif 000007
【図６】
0005821362.tif 000008
【図７】
0005821362.tif 000009
【図８】
0005821362.tif 000010